(57)【要約】【課題】バッファー層を形成せずに、貫通転位密度の小さいＳｉＣ単結晶を製造する方法を提供する。【解決手段】内部から表面に向けて温度低下する温度勾配を有するＳｉ−Ｃ溶液を用いてＳｉＣ種結晶基板からＳｉＣ単結晶を成長させる、ＳｉＣ単結晶の製造方法であって、前記Ｓｉ−Ｃ溶液がＳｉ及びＣｒを含み、前記種結晶基板中のホウ素密度Ｂｓと前記成長させるＳｉＣ単結晶中のホウ素密度Ｂｇとのホウ素密度差Ｂｓ−Ｂｇを、１×１０17個／ｃｍ3以上とすること、前記種結晶基板中のクロム密度Ｃｒｓと前記成長させるＳｉＣ単結晶中のクロム密度Ｃｒｇとのクロム密度差Ｃｒｇ−Ｃｒｓを、１×１０16個／ｃｍ3以上とすること、並びに前記種結晶基板の窒素密度Ｎｓと前記成長させるＳｉＣ単結晶の窒素密度Ｎｇとの窒素密度差Ｎｇ−Ｎｓを、３．５×１０18個／ｃｍ3〜５．８×１０18個／ｃｍ3とすること、を含む、ＳｉＣ単結晶の製造方法。【選択図】図４
2016088794.tif 000002
【特許請求の範囲】
【請求項１】
内部から表面に向けて温度低下する温度勾配を有するＳｉ−Ｃ溶液を用いてＳｉＣ種結晶基板からＳｉＣ単結晶を成長させる、ＳｉＣ単結晶の製造方法であって、
前記Ｓｉ−Ｃ溶液がＳｉ及びＣｒを含み、
前記種結晶基板中のホウ素密度Ｂｓと前記成長させるＳｉＣ単結晶中のホウ素密度Ｂｇとのホウ素密度差Ｂｓ−Ｂｇを、１×１０17個／ｃｍ3以上とすること、
前記種結晶基板中のクロム密度Ｃｒｓと前記成長させるＳｉＣ単結晶中のクロム密度Ｃｒｇとのクロム密度差Ｃｒｇ−Ｃｒｓを、１×１０16個／ｃｍ3以上とすること、並びに
前記種結晶基板の窒素密度Ｎｓと前記成長させるＳｉＣ単結晶の窒素密度Ｎｇとの窒素密度差Ｎｇ−Ｎｓを、３．５×１０18個／ｃｍ3〜５．８×１０18個／ｃｍ3とすること、
を含む、ＳｉＣ単結晶の製造方法。
【請求項２】
前記ホウ素密度差Ｂｓ−Ｂｇを、８×１０17個／ｃｍ3以上とすることを含む、請求項１に記載のＳｉＣ単結晶の製造方法。
【請求項３】
前記クロム密度差Ｃｒｇ−Ｃｒｓを、６×１０16個／ｃｍ3以上とすることを含む、請求項１または２に記載のＳｉＣ単結晶の製造方法。
【請求項４】
前記種結晶基板が昇華法で成長させたものである、請求項１〜３のいずれか一項に記載のＳｉＣ単結晶の製造方法。
【請求項５】
前記Ｓｉ−Ｃ溶液が、原子組成百分率で、Ｓｉ／Ｃｒ＝５０〜８０／２０〜５０の組成を有する、請求項１〜４のいずれか一項に記載のＳｉＣ単結晶の製造方法。
【請求項６】
前記Ｓｉ−Ｃ溶液が、１８００〜２２００℃の表面温度を有する、請求項１〜５のいずれか一項に記載のＳｉＣ単結晶の製造方法。
【発明の詳細な説明】
【技術分野】
【０００１】
本開示は、ＳｉＣ単結晶の製造方法に関する。
【背景技術】
【０００２】
ＳｉＣ単結晶は、熱的、化学的に非常に安定であり、機械的強度に優れ、放射線に強く、しかもＳｉ単結晶に比べて高い絶縁破壊電圧、高い熱伝導率などの優れた物性を有する。そのため、Ｓｉ単結晶やＧａＡｓ単結晶などの既存の半導体材料では実現できない高出力、高周波、耐電圧、耐環境性等を実現することが可能であり、大電力制御や省エネルギーを可能とするパワーデバイス材料、高速大容量情報通信用デバイス材料、車載用高温デバイス材料、耐放射線デバイス材料等、といった広い範囲における、次世代の半導体材料として期待が高まっている。
【０００３】
ＳｉＣ単結晶の成長法としては、代表的には気相法、アチソン（Ａｃｈｅｓｏｎ）法、及び溶液法が知られている。気相法のうち、例えば昇華法では、成長させた単結晶にマイクロパイプ欠陥と呼ばれる中空貫通状の欠陥や積層欠陥等の格子欠陥及び結晶多形が生じやすいものの、従来、ＳｉＣバルク単結晶の多くは昇華法により製造されており、成長結晶の欠陥を低減する試みも行われている（特許文献１）。アチソン法では原料として珪石とコークスを使用し電気炉中で加熱するため、原料中の不純物等により結晶性の高い単結晶を得ることは不可能である。
【０００４】
溶液法は、黒鉛坩堝中でＳｉ融液またはＳｉ融液に合金を融解し、その融液中にＣを溶解させ、低温部に設置した種結晶基板上にＳｉＣ結晶層を析出させて成長させる方法である。溶液法は気相法に比べ熱平衡に近い状態での結晶成長が行われるため、昇華法よりも低欠陥化が期待できる。このため、最近では、溶液法によるＳｉＣ単結晶の製造方法がいくつか提案されており、結晶欠陥が少ないＳｉＣ単結晶を得る方法が提案されている（特許文献２）。
【先行技術文献】
【特許文献】
【０００５】
【特許文献１】特開２００６−２９０６３５号公報
【特許文献２】特開２０１３−２５２９７９号公報
【発明の概要】
【発明が解決しようとする課題】
【０００６】
特許文献１及び２に記載の方法によれば、成長結晶中の貫通転位密度をある程度低減することができるものの、種結晶基板と成長結晶との間に濃度傾斜層（バッファー層）を形成する必要があり、貫通転位密度の低減を安定して行うには未だ十分ではない。そのため、バッファー層を形成せずに、貫通転位密度の小さいＳｉＣ単結晶を製造する方法が望まれている。
【課題を解決するための手段】
【０００７】
本開示は、内部から表面に向けて温度低下する温度勾配を有するＳｉ−Ｃ溶液を用いてＳｉＣ種結晶基板からＳｉＣ単結晶を成長させる、ＳｉＣ単結晶の製造方法であって、
前記Ｓｉ−Ｃ溶液がＳｉ及びＣｒを含み、
前記種結晶基板中のホウ素密度Ｂｓと前記成長させるＳｉＣ単結晶中のホウ素密度Ｂｇとのホウ素密度差Ｂｓ−Ｂｇを、１×１０17個／ｃｍ3以上とすること、
前記種結晶基板中のクロム密度Ｃｒｓと前記成長させるＳｉＣ単結晶中のクロム密度Ｃｒｇとのクロム密度差Ｃｒｇ−Ｃｒｓを、１×１０16個／ｃｍ3以上とすること、並びに
前記種結晶基板の窒素密度Ｎｓと前記成長させるＳｉＣ単結晶の窒素密度Ｎｇとの窒素密度差Ｎｇ−Ｎｓを、３．５×１０18個／ｃｍ3〜５．８×１０18個／ｃｍ3とすること、
を含む、ＳｉＣ単結晶の製造方法を対象とする。
【発明の効果】
【０００８】
本開示の方法によれば、バッファー層を形成せずに、貫通転位密度の小さいＳｉＣ単結晶を得ることができる。
【図面の簡単な説明】
【０００９】
【図１】図１は、本開示の方法において使用し得る溶液法による単結晶製造装置の断面模式図である。
【図２】図２は、実施例で成長させたＳｉＣ単結晶の貫通転位の観察写真である。
【図３】図３は、比較例で成長させたＳｉＣ単結晶の貫通転位の観察写真である。
【図４】図４は、種結晶基板及び成長結晶の窒素密度差と成長結晶の貫通転位密度との関係を表すグラフである。
【発明を実施するための形態】
【００１０】
本明細書において、（０００−１）面等の表記における「−１」は、本来、数字の上に横線を付して表記するところを「−１」と表記したものである。
【００１１】
溶液法でＳｉＣ単結晶を成長させる場合、一般的に、成長結晶には窒素が含有し得る。窒素はＳｉＣの格子定数を変化させるため、種結晶基板と成長結晶との間で窒素密度が異なると格子定数の差が大きくなり、成長結晶に新たな貫通転位が発生する原因となり得る。そのため、従来、種結晶基板と成長結晶との間の窒素密度差を無くすようにしたり、種結晶基板と成長結晶との間に、窒素密度を連続的に変化させるバッファー層を形成して、格子定数の違いによる歪みを緩和することが行われている。
【００１２】
しかしながら、種結晶基板と成長結晶との間の窒素密度を無くすといっても、具体的にどの程度の範囲内に窒素密度差を小さくすればよいのか不明であった。また、溶液法でバッファー層を形成するためには成長途中で窒素ガス等の窒素原料を投入する必要があるが、成長条件の乱れの原因になり得るなど、溶液法で精度良くバッファー層を形成することは容易ではなかった。さらには、バッファー層を形成すると微視的には歪みは低減されるが、種結晶基板と成長結晶との間の窒素密度差は低減されず、種結晶基板と成長結晶との結晶全体に含まれる歪みの総量は低減されないため、貫通転位の安定した低減が難しい。
【００１３】
本発明者は、上記課題に鑑みて、種結晶基板と成長結晶との間にバッファー層を形成する必要がなく、且つ貫通転位密度の小さいＳｉＣ単結晶の製造することができる方法について鋭意研究を行い、本開示の方法を見出した。
【００１４】
種結晶基板として昇華法で成長させたＳｉＣ単結晶を用い、Ｓｉ−Ｃ溶液としてＳｉ−Ｃｒ系溶媒を用いて、溶液法でＳｉＣ単結晶を成長させる場合、Ｂ及びＣｒの影響を考慮して、種結晶基板と成長結晶との窒素密度差を所定範囲に制御することが、新たな貫通転位の発生を抑制して、貫通転位密度が低いＳｉＣ単結晶を得るために効果的であることが分かった。
【００１５】
本開示の方法は、内部から表面に向けて温度低下する温度勾配を有するＳｉ−Ｃ溶液を用いてＳｉＣ種結晶基板からＳｉＣ単結晶を成長させる、ＳｉＣ単結晶の製造方法であって、前記Ｓｉ−Ｃ溶液がＳｉ及びＣｒを含み、前記種結晶基板中のホウ素密度Ｂｓと前記成長させるＳｉＣ単結晶中のホウ素密度Ｂｇとのホウ素密度差Ｂｓ−Ｂｇを、１×１０17個／ｃｍ3以上とすること、前記種結晶基板中のクロム密度Ｃｒｓと前記成長させるＳｉＣ単結晶中のクロム密度Ｃｒｇとのクロム密度差Ｃｒｇ−Ｃｒｓを、１×１０16個／ｃｍ3以上とすること、並びに前記種結晶基板の窒素密度Ｎｓと前記成長させるＳｉＣ単結晶の窒素密度Ｎｇとの窒素密度差Ｎｇ−Ｎｓを、３．５×１０18個／ｃｍ3〜５．８×１０18個／ｃｍ3とすること、を含む、ＳｉＣ単結晶の製造方法を対象とする。
【００１６】
本開示の方法によれば、種結晶基板と成長結晶との間にバッファー層を実質的に形成すること無しに、貫通転位密度が小さいＳｉＣ単結晶を成長させることができる。本明細書において、貫通転位には、貫通らせん転位及び貫通刃状転位が含まれる。
【００１７】
また、従来、種結晶基板と成長結晶との間の格子定数差による歪みの影響により、結晶成長厚みが厚いほど貫通転位密度が大きくなりやすかったが、本開示の方法によれば、ＳｉＣ単結晶を厚く成長させる場合でも貫通転位密度の小さいＳｉＣ単結晶を得ることができる。特に、好ましくは１ｍｍ厚以上、より好ましくは２ｍｍ厚以上、さらに好ましくは３ｍｍ厚以上の成長厚みでも、貫通転位密度の小さいＳｉＣ単結晶を得ることができる。本開示の方法によれば、厚いＳｉＣ単結晶を成長させる際に、バッファー層の形成が不要なので、バッファー層を形成する場合に比べて、成長時間の短縮も可能である。
【００１８】
理論に束縛されるものではないが、種結晶基板に対して成長結晶にＣｒがより多く含まれ、Ｂがより少なく含まれると、いずれも、種結晶基板に対して成長結晶の格子定数を大きくする方向に作用する。一方で、種結晶基板に対して成長結晶に窒素がより多く含まれると、種結晶基板に対して成長結晶の格子定数を小さくする方向に作用する。このように、Ｃｒ及びＢの作用で格子定数が大きくなる分を、Ｎの作用で格子定数を小さくさせることにより、種結晶基板と成長結晶との間の格子定数の差を小さくなり、貫通転位密度の小さいＳｉＣ単結晶を得ることができると考えられる。以下、詳しく説明する。
【００１９】
ＳｉＣ単結晶中の窒素密度が大きいほど、ＳｉＣの格子定数が小さくなる。したがって、種結晶基板の窒素密度に対して成長結晶の窒素密度が大きくなるほど、種結晶基板の格子定数に対して成長結晶の格子定数は小さくなる。
【００２０】
溶液法でＳｉＣ単結晶を成長させる場合、一般的に、種結晶基板として昇華法で成長させたＳｉＣ単結晶が用いられる。昇華法で成長させたＳｉＣ単結晶は、概して窒素及びホウ素を含有し、特に溶液法で成長させたＳｉＣ単結晶よりも高いホウ素密度を有し得る。
【００２１】
昇華法で成長させた種結晶基板を用いて溶液法によりＳｉＣ単結晶を成長させる場合、種結晶基板のホウ素密度に対して、成長結晶のホウ素密度の方が小さくなり得る。ＳｉＣ単結晶中のホウ素密度が小さいほど、ＳｉＣの格子定数は大きくなる。
【００２２】
昇華法で成長させたＳｉＣ単結晶のホウ素密度は、概して１×１０17個／ｃｍ3〜１×１０18個／ｃｍ3、大きくても１×１０19個／ｃｍ3以下である。これに対して、本開示の方法で用いられるＳｉ−Ｃ溶液は、不可避不純物以外のホウ素は実質的に含まないため、溶液法で成長させたＳｉＣ単結晶のホウ素密度は、相対的に非常に小さく、ＳＩＭＳの検出下限外、すなわち１×１０14個／ｃｍ3以下となる。
【００２３】
したがって、種結晶基板中のホウ素密度Ｂｓと成長させるＳｉＣ単結晶中のホウ素密度Ｂｇとのホウ素密度差Ｂｓ−Ｂｇの下限は、実質的に１×１０17個／ｃｍ3以上であり、または８×１０17個／ｃｍ3以上、さらには１×１０18個／ｃｍ3以上である。Ｂｓ−Ｂｇの上限は特に限定されるものではないが、例えば実質的に１×１０19個／ｃｍ3以下である。
【００２４】
一方で、溶液法でＳｉＣ単結晶を成長させる場合、炭素の溶解量を高めるために、Ｓｉ−Ｃ溶液としてＳｉ及びＣｒを含む溶媒（Ｓｉ−Ｃｒ系溶媒ともいう）が用いられ得る。本明細書において、Ｓｉ−Ｃ溶液とは、Ｓｉ及びＣｒを含む融液を溶媒とするＣが溶解した溶液をいう。Ｓｉ−Ｃ溶液としてＳｉ−Ｃｒ系溶液を用いて溶液法により成長させたＳｉＣ単結晶は、クロムを含有し得る。
【００２５】
溶液法により、昇華法で成長させた種結晶基板及びＳｉ−Ｃｒ系溶媒を用いてＳｉＣ単結晶を成長させる場合、種結晶基板のクロム密度に対して成長結晶のクロム密度の方が大きくなる。ＳｉＣ単結晶中のクロム密度が大きいほど、ＳｉＣの格子定数は大きくなる。したがって、種結晶基板のクロム密度に対して成長結晶のクロム密度が大きくなるほど、種結晶基板の格子定数に対して成長結晶の格子定数は大きくなる。
【００２６】
昇華法で成長させたＳｉＣ単結晶のクロム密度は、概して１×１０13個／ｃｍ3〜１×１０14個／ｃｍ3あり、溶液法で成長させたＳｉＣ単結晶のクロム密度は相対的に非常に大きく、１×１０16個／ｃｍ3〜５×１０17個／ｃｍ3、好ましくは６×１０16個〜１×１０17個／ｃｍ3となる。
【００２７】
したがって、種結晶基板中のクロム密度Ｃｒｓと成長させるＳｉＣ単結晶中のクロム密度Ｃｒｇとのクロム密度差Ｃｒｇ−Ｃｒｓの下限値は、実質的に１×１０16個／ｃｍ3以上、または６×１０16個／ｃｍ3以上、さらには１×１０17個／ｃｍ3以上である。クロム密度差Ｃｒｇ−Ｃｒｓの上限値は特に限定されるものではないが、例えば実質的に５×１０17個／ｃｍ3以下である。
【００２８】
Ｓｉ−Ｃ溶液の組成は、原子組成百分率で、好ましくはＳｉ／Ｃｒ＝５０〜８０／２０〜５０である。Ｓｉ−Ｃ溶液は、ホウ素を実質的に含まない。また、Ｓｉ−Ｃ溶液は、その表面温度が１８００〜２２００℃であることが好ましい。Ｓｉ−Ｃ溶液の上記組成範囲及び温度範囲において、Ｃの溶解量の変動を小さくし得る。上記Ｓｉ−Ｃ溶液の組成範囲内で、溶液法で成長させたＳｉＣ単結晶のクロム密度はほぼ一定となる。理論に束縛されるものではないが、上記組成範囲内におけるＳｉ−Ｃ溶液中のクロムの量は、成長結晶に固溶し得るクロムの固溶上限に対応する量を超えているため、と考えられる。上記Ｓｉ−Ｃ溶液の温度範囲内において、Ｓｉ−Ｃ溶液の温度が高いほど、溶液法で成長させたＳｉＣ単結晶のＣｒ密度は大きくなる。
【００２９】
Ｓｉ−Ｃ溶液には、Ｓｉ及びＣｒ以外に、ＳｉＣ（固相）と熱力学的に平衡状態となる液相（溶液）を形成し得る元素Ｘを加えてもよく、例えば、Ｍｎ、Ｎｉ、Ｃｅ、Ｃｏ、及びＶが挙げられる。これらの元素はＳｉ−Ｃ溶液中に添加しても、成長させるＳｉＣ単結晶中にはほとんど混入されず格子定数への影響は無視できる。Ｓｉ−Ｃ溶液が、Ｓｉ及びＣｒ以外に追加の元素Ｘを含む場合、原子組成百分率でＳｉ／Ｃｒ／Ｘ＝５０〜８０／２０〜４０／０〜１０の融液を溶媒とするＳｉ−Ｃ溶液が、Ｃ及びＣｒの溶解量の変動が少なく好ましい。
【００３０】
種結晶基板中の窒素密度Ｎｓと成長させるＳｉＣ単結晶中の窒素密度Ｎｇとの窒素密度差Ｎｇ−Ｎｓは、２．０×１０18個／ｃｍ3より大きく、好ましくは３．５×１０18個／ｃｍ3以上である。Ｎｇ−Ｎｓの下限値を上記範囲にすることにより、Ｂ及びＣｒの格子定数への影響を低減することができる。一方で、Ｎｇ−Ｎｓの上限値は、窒素自体のＳｉＣ単結晶内への混入による格子歪みの影響を小さくする観点から、６．２×１０18個／ｃｍ3より小さく、好ましくは５．８×１０18個／ｃｍ3以下である。したがって、種結晶基板中の窒素密度Ｎｓと成長させるＳｉＣ単結晶中の窒素密度Ｎｇとの窒素密度差Ｎｇ−Ｎｓは、例えば、３．５×１０18個／ｃｍ3〜５．８×１０18個／ｃｍ3にすることができる。
【００３１】
ＳｉＣ成長結晶の窒素密度は、例えば、結晶成長を行う坩堝内の雰囲気中の窒素分圧を変更することにより調節することができる。
【００３２】
坩堝内の雰囲気中の窒素分圧を高めると、Ｓｉ−Ｃ溶液中への窒素の溶解量が増加し、成長結晶中の窒素密度を高めることができる。結晶成長を行う坩堝内の雰囲気中の窒素分圧は、例えばアルゴン、ヘリウム等の不活性ガスに所定量の窒素ガスを加えることによって調節し得る。窒素分圧の調節は、例えば、単結晶製造装置内の水冷チャンバーに備えられたガス導入口を通して、所定量のＡｒ、Ｈｅ等の不活性ガスとＮ2ガスとを導入することによって行うことができる。
【００３３】
坩堝内の雰囲気中の窒素分圧は、使用する種結晶基板の窒素密度、成長結晶の狙いの窒素密度等により変わり得るが、好ましくは５ｋＰａ以下、より好ましくは２ｋＰａ以下、さらに好ましくは実質的に０ｋＰａに制御する。ただし、０ｋＰａの場合でも、坩堝内の雰囲気中に微量の窒素が含まれるので、ＳｉＣ成長結晶に窒素が固溶し得る。
【００３４】
坩堝内の雰囲気中の窒素分圧の変更に加えてまたは独立して、Ｓｉ−Ｃ溶液内に窒化物（窒素化合物）を直接添加することによっても、Ｓｉ−Ｃ溶液中の窒素の溶解量を変更して、ＳｉＣ成長結晶の窒素密度を調節することができる。さらには、Ｓｉ−Ｃ溶液の温度を変更することによっても、Ｓｉ−Ｃ溶液中の窒素の溶解量を変更して、ＳｉＣ成長結晶の窒素密度を調節することができる。例えば、表面温度が１８００〜２２００℃の範囲内において、Ｓｉ−Ｃ溶液の温度を高くすることによって、Ｓｉ−Ｃ溶液中への窒素の溶解量を大きくすることができる。
【００３５】
また、雰囲気ガス及び添加窒化物以外に、例えば黒鉛坩堝の細孔内の窒素ガスや断熱材に吸着している窒素ガス等の窒素源があり得るので、これらの窒素源からの窒素の影響を含めて雰囲気中の窒素分圧を調節し、Ｓｉ−Ｃ溶液に溶解させる窒素量を制御することが好ましい。
【００３６】
窒化物としては、ＳｉＣ成長結晶に不要な不純物を含ませないものであれば任意の窒素化合物を用いることができるが、例えば、窒化クロム、窒化ニッケル、またはそれらの混合物が挙げられる。窒化物の添加量も任意の量にすることができるが、概して添加量はＳｉ−Ｃ溶液に対して微量でよく、例えば、窒化物を含むＳｉ−Ｃ溶液の全体量を基準とした窒素原子換算量で、０〜０．５ａｔ％、または０．０２〜０．１ａｔ％にすることができる。このような窒化物のＳｉ−Ｃ溶液への添加は、溶液法で成長させるＳｉＣ単結晶のクロム密度に影響しない。
【００３７】
ＳｉＣ単結晶中の窒素密度、ホウ素密度、及びクロム密度は、二次イオン質量分析法（ＳＩＭＳ）を用いて測定することができる。ＳＩＭＳでは、ＡｒイオンのスパッタリングによってＳｉＣ結晶の表面を除去しながら、質量分析によりＳｉＣ結晶中の窒素密度、ホウ素密度、及びクロム密度が測定され得る。本明細書に記載される窒素密度、ホウ素密度、及びクロム密度の単位は、個／cm3（原子数／cm3）である。
【００３８】
本開示の方法により得られるＳｉＣ単結晶の貫通転位密度は、好ましくは１×１０5個／ｃｍ2未満、より好ましくは３×１０4個／ｃｍ2以下、さらに好ましくは１×１０3個／ｃｍ2以下である。
【００３９】
成長結晶の貫通転位の有無の評価は、（０００１）面を露出させるように鏡面研磨して、溶融水酸化カリウム、過酸化ナトリウム等を用いた溶融アルカリエッチングを行って、転位を強調させて、ＳｉＣ単結晶の表面のエッチピットを顕微鏡観察することによって行われ得る。
【００４０】
本開示の方法においては溶液法が用いられる。ＳｉＣ単結晶を製造するための溶液法とは、坩堝内において、Ｓｉ−Ｃ溶液の内部から溶液の表面に向けて温度低下する温度勾配を形成することによってＳｉ−Ｃ溶液の表面領域を過飽和にして、Ｓｉ−Ｃ溶液に接触させた種結晶基板を基点として、種結晶基板上にＳｉＣ単結晶を成長させる方法である。
【００４１】
本方法においては、ＳｉＣ単結晶の製造に一般に用いられる品質の昇華法で一般的に作成したＳｉＣ単結晶を種結晶基板として用いることができる。
【００４２】
このような昇華法で一般的に作成したＳｉＣ単結晶には、概して、貫通転位が多く含まれており、例えば１×１０4〜１×１０5個／ｃｍ2の貫通転位を有し得る。本開示の方法によれば、種結晶基板の貫通転位密度と同等の貫通転位密度を得ることができるので、貫通転位密度の小さい種結晶基板を用いることが好ましい。
【００４３】
昇華法で一般的に作成したＳｉＣ単結晶は、例えば４．２×１０18個／ｃｍ3〜１．５〜１０19個／ｃｍ3の窒素密度を有し得るが、本開示の方法によれば、種結晶基板の窒素密度に対する成長結晶の窒素密度の差を、所定の範囲内にすればよいのであって、種結晶基板の窒素密度の絶対値は影響しない。本方法に用いられ得る種結晶基板は、例えば板状、円盤状、円柱状、角柱状、円錐台状、または角錐台状等の任意の形状であることができる。
【００４４】
単結晶製造装置への種結晶基板の設置は、種結晶基板の上面を種結晶保持軸に保持させることによって行うことができる。
【００４５】
種結晶基板のＳｉ−Ｃ溶液への接触は、種結晶基板を保持した種結晶保持軸をＳｉ−Ｃ溶液面に向かって降下させ、種結晶基板の下面をＳｉ−Ｃ溶液面に対して並行にしてＳｉ−Ｃ溶液に接触させることによって行うことができる。そして、Ｓｉ−Ｃ溶液面に対して種結晶基板を所定の位置に保持して、ＳｉＣ単結晶を成長させることができる。
【００４６】
種結晶基板の保持位置は、種結晶基板の下面の位置が、Ｓｉ−Ｃ溶液面に一致するか、Ｓｉ−Ｃ溶液面に対して下側にあるか、またはＳｉ−Ｃ溶液面に対して上側にあってもよい。種結晶基板の下面をＳｉ−Ｃ溶液面に対して上方の位置に保持する場合は、一旦、種結晶基板をＳｉ−Ｃ溶液に接触させて種結晶基板の下面にＳｉ−Ｃ溶液を接触させてから、所定の位置に引き上げる。種結晶基板の下面の位置を、Ｓｉ−Ｃ溶液面に一致するか、またはＳｉ−Ｃ溶液面よりも下側にしてもよいが、多結晶の発生を防止するために、種結晶保持軸にＳｉ−Ｃ溶液が接触しないようにすることが好ましい。これらの方法において、結晶成長中に種結晶基板の位置を調節してもよい。
【００４７】
種結晶保持軸はその端面に種結晶基板を保持する黒鉛の軸であることができる。種結晶保持軸は、円柱状、角柱状等の任意の形状であることができ、種結晶の上面の形状と同じ端面形状を有する黒鉛軸を用いてもよい。
【００４８】
Ｓｉ−Ｃ溶液の温度測定は、熱電対、放射温度計等を用いて行うことができる。熱電対に関しては、高温測定及び不純物混入防止の観点から、ジルコニアやマグネシア硝子を被覆したタングステン−レニウム素線を黒鉛保護管の中に入れた熱電対が好ましい。
【００４９】
図１に、本開示の方法を実施するのに適したＳｉＣ単結晶製造装置の一例を示す。図示したＳｉＣ単結晶製造装置１００は、Ｓｉ−Ｃ溶液２４を収容した坩堝１０を備え、Ｓｉ−Ｃ溶液の内部から溶液の表面に向けて温度低下する温度勾配を形成し、昇降可能な種結晶保持軸１２の先端に保持された種結晶基板１４をＳｉ−Ｃ溶液２４に接触させて、ＳｉＣ単結晶を成長させることができる。坩堝１０及び種結晶保持軸１２を回転させることが好ましい。
【００５０】
Ｓｉ−Ｃ溶液２４は、原料を坩堝１０に投入し、加熱融解させて調製したＳｉ及びＣｒを含む融液にＣを溶解させることによって調製される。坩堝１０を、黒鉛坩堝などの炭素質坩堝またはＳｉＣ坩堝とすることによって、坩堝１０の溶解によりＣが融液中に溶解し、Ｓｉ−Ｃ溶液２４が形成される。こうすると、Ｓｉ−Ｃ溶液２４中に未溶解のＣが存在せず、未溶解のＣへのＳｉＣ単結晶の析出によるＳｉＣの浪費が防止できる。Ｃの供給は、例えば、炭化水素ガスの吹込み、または固体のＣ供給源を融液原料と一緒に投入するといった方法を利用してもよく、またはこれらの方法と坩堝の溶解とを組み合わせてもよい。
【００５１】
保温のために、坩堝１０の外周は、断熱材１８で覆われている。これらが一括して、石英管２６内に収容されている。石英管２６の外周には、加熱用の高周波コイル２２が配置されている。高周波コイル２２は、上段コイル２２Ａ及び下段コイル２２Ｂから構成されてもよく、上段コイル２２Ａ及び下段コイル２２Ｂはそれぞれ独立して制御可能である。
【００５２】
坩堝１０、断熱材１８、石英管２６、及び高周波コイル２２は、高温になるので、水冷チャンバーの内部に配置される。水冷チャンバーは、Ａｒ、Ｈｅ、Ｎ2等を用いて装置内及び坩堝内の窒素分圧を調整することを可能にするために、ガス導入口とガス排気口とを備える。
【００５３】
Ｓｉ−Ｃ溶液２４の温度は、通常、輻射等のためＳｉ−Ｃ溶液２４の内部よりも表面の温度が低い温度分布となるが、さらに、高周波コイル２２の巻数及び間隔、高周波コイル２２と坩堝１０との高さ方向の位置関係、並びに高周波コイル２２の出力を調整することによって、Ｓｉ−Ｃ溶液２４に、種結晶基板１４が浸漬される溶液上部が低温、溶液下部が高温となるようにＳｉ−Ｃ溶液２４の表面に垂直方向の所定の温度勾配を形成することができる。例えば、下段コイル２２Ｂの出力よりも上段コイル２２Ａの出力を小さくして、Ｓｉ−Ｃ溶液２４に溶液上部が低温、溶液下部が高温となる所定の温度勾配を形成することができる。
【００５４】
Ｓｉ−Ｃ溶液２４中に溶解したＣは、拡散及び対流により分散される。種結晶基板１４の下面近傍は、コイル２２の上段／下段の出力制御、Ｓｉ−Ｃ溶液２４の表面からの放熱、及び種結晶保持軸１２を介した抜熱によって、Ｓｉ−Ｃ溶液２４の下部よりも低温となる温度勾配が形成されている。高温で溶解度の大きい溶液下部に溶け込んだＣが、低温で溶解度の低い種結晶基板１４の下面付近に到達すると過飽和状態となり、この過飽和度を駆動力として種結晶基板１４上にＳｉＣ単結晶が成長する。
【００５５】
いくつかの態様において、ＳｉＣ単結晶の成長前に、ＳｉＣ種結晶基板１４の表面層をＳｉ−Ｃ溶液２４中に溶解させて除去するメルトバックを行ってもよい。ＳｉＣ単結晶を成長させる種結晶基板１４の表層には、転位等の加工変質層や自然酸化膜などが存在していることがあり、ＳｉＣ単結晶を成長させる前にこれらを溶解して除去することが、高品質なＳｉＣ単結晶を成長させるために効果的である。溶解する厚みは、ＳｉＣ種結晶基板１４の表面の加工状態にもよるが、加工変質層や自然酸化膜を十分に除去するために、およそ５〜５０μｍが好ましい。
【００５６】
メルトバックは、Ｓｉ−Ｃ溶液２４の内部から溶液の表面に向けて温度が増加する温度勾配、すなわち、ＳｉＣ単結晶成長とは逆方向の温度勾配をＳｉ−Ｃ溶液２４に形成することにより行うことができる。高周波コイル２２の出力を制御することによって上記逆方向の温度勾配を形成することができる。
【００５７】
いくつかの態様において、あらかじめ種結晶基板１４を加熱しておいてから種結晶基板１４をＳｉ−Ｃ溶液２４に接触させてもよい。低温の種結晶基板１４を高温のＳｉ−Ｃ溶液２４に接触させると、種結晶基板１４に熱ショック転位が発生することがある。種結晶基板１４をＳｉ−Ｃ溶液２４に接触させる前に、種結晶基板１４を加熱しておくことが、熱ショック転位を防止し、高品質なＳｉＣ単結晶を成長させるために効果的である。種結晶基板１４の加熱は種結晶保持軸１２ごと加熱して行うことができる。または、この方法に代えて、比較的低温のＳｉ−Ｃ溶液２４に種結晶基板１４を接触させてから、結晶を成長させる温度にＳｉ−Ｃ溶液２４を加熱してもよい。この場合も、熱ショック転位を防止し、高品質なＳｉＣ単結晶を成長させるために効果的である。
【実施例】
【００５８】
（実施例１）
直径が１２ｍｍ、厚みが７００μｍの円盤状４Ｈ−ＳｉＣ単結晶であって、下面が（０００−１）面を有する昇華法により作製したＳｉＣ単結晶を用意して種結晶基板として用いた。種結晶基板は、３×１０4個／ｃｍ2の貫通転位密度、４．２×１０18個／ｃｍ3の窒素密度、８×１０17個／ｃｍ3のホウ素密度、及び１×１０14個／ｃｍ3のクロム密度を有していた。種結晶保持軸１２として直径１２ｍｍの円柱形状の黒鉛軸を用意し、種結晶基板の上面を、黒鉛軸の端面の略中央部に、黒鉛の接着剤を用いて接着した。
【００５９】
貫通転位密度の測定は、結晶の（０００１）面を鏡面研磨して、５１０℃の溶融ＫＯＨ及びＮａ2Ｏ2を用いてアルカリエッチングし、エッチング面について顕微鏡観察を行い、エッチピットの個数を計測することによって行った。以下の実施例及び比較例で測定した貫通転位密度は、観察された全てのエッチピットに基づいて測定した値である。
【００６０】
窒素密度、ホウ素密度、及びクロム密度の測定は、二次イオン質量分析法（ＳＩＭＳ、Ｃａｍｅｃａ製）により測定した。標準試料として、ＳｉＣ基板にＮ、Ｂ、及びＣｒをイオン注入した試料を用いた。
【００６１】
図１に示す単結晶製造装置１００を用い、Ｓｉ−Ｃ溶液２４を収容する黒鉛坩堝１０に、Ｓｉ／Ｃｒを６０：４０の原子組成比率でＳｉ−Ｃ溶液２４を形成するための融液原料として仕込み、さらに、ドナー原料の窒化物として、窒化物を含むＳｉ−Ｃ溶液の全体量を基準とした窒素原子換算量で、０．０２ａｔ％のＣｒ2Ｎの粉末（三津和化学薬品製、３Ｎ）を添加した。
【００６２】
単結晶製造装置１００の内部を１×１０-3Ｐａに真空引きした後、１気圧になるまでアルゴンガスを導入して、単結晶製造装置１００の内部の空気をアルゴンで置換し、窒素分圧を０ｋＰａに制御した。高周波コイル２２に通電して加熱により黒鉛坩堝１０内の原料を融解し、Ｓｉ／Ｃｒ合金の融液を形成した。そして黒鉛坩堝１０からＳｉ／Ｃｒ合金の融液に、十分な量のＣを溶解させて、Ｓｉ−Ｃ溶液２４を形成した。
【００６３】
上段コイル２２Ａ及び下段コイル２２Ｂの出力を調節して黒鉛坩堝１０を加熱し、Ｓｉ−Ｃ溶液２４の表面における温度を２０００℃に昇温させ、並びに溶液表面から１ｃｍの範囲で溶液内部から溶液表面に向けて温度低下する温度勾配が２０℃／ｃｍとなるように制御した。Ｓｉ−Ｃ溶液２４の表面の温度測定は放射温度計により行い、Ｓｉ−Ｃ溶液２４の温度勾配の測定は、昇降可能な熱電対を用いて行った。
【００６４】
黒鉛軸に接着した種結晶基板１４の下面をＳｉ−Ｃ溶液２４の液面に並行にして、種結晶基板１４の下面の位置を、Ｓｉ−Ｃ溶液２４の液面に一致する位置に配置して、Ｓｉ−Ｃ溶液２４に種結晶基板１４の下面を接触させるシードタッチを行い、次いで、Ｓｉ−Ｃ溶液２４が濡れ上がって黒鉛軸に接触しないように、黒鉛軸を１．５ｍｍ引き上げ、その位置で１０時間保持して、結晶を成長させた。
【００６５】
結晶成長の終了後、黒鉛軸を上昇させて、種結晶基板１４及び種結晶基板１４を基点として成長したＳｉＣ結晶を、Ｓｉ−Ｃ溶液２４及び黒鉛軸から切り離して回収した。得られた成長結晶は、直径１２ｍｍ及び厚み３．５ｍｍを有しており、ＳｉＣ単結晶であり雑晶は含まれていなかった。
【００６６】
得られた成長結晶の貫通転位密度を測定するため、種結晶基板から成長結晶部分を切り出し、成長結晶の（０００１）面を鏡面研磨し、５１０℃の溶融ＫＯＨ及びＮａ2Ｏ2を用いてアルカリエッチングした。エッチング面について顕微鏡観察を行った。図２にエッチング面の顕微鏡写真を示す。図２にみられるエッチピットの個数を計測し、成長結晶の貫通転位密度を測定した。
【００６７】
成長結晶の貫通転位密度は３×１０4個／ｃｍ2であり、種結晶基板の貫通転位密度と同等であり、新規の貫通転位発生がないことを確認した。図２にみられるエッチピットは種結晶由来の貫通転位である。
【００６８】
成長結晶中の窒素密度、ホウ素密度、及びクロム密度を、二次イオン質量分析法（ＳＩＭＳ、Ｃａｍｅｃａ製）により、鏡面研磨した成長面について測定した。標準試料として、ＳｉＣ基板にＮ、Ｂ、及びＣｒをイオン注入した試料を用いた。成長結晶の窒素密度は１．０×１０19個／ｃｍ3であり、ホウ素密度は測定下限である１×１０14個／ｃｍ3以下（以下、１×１０14個／ｃｍ3とも表示する）であり、クロム密度は１×１０17個／ｃｍ3であった。
【００６９】
種結晶基板と成長結晶の窒素密度差は５．８×１０18／ｃｍ3であり、ホウ素密度差及びクロム密度差については測定下限値に基づいて計算して、ホウ素密度差は８×１０17個／ｃｍ3であり、クロム密度差は１×１０17個／ｃｍ3であった。
【００７０】
（実施例２）
１×１０4個／ｃｍ2の貫通転位密度及び４．８×１０18個／ｃｍ3の窒素密度を有すること以外は実施例１と同様の種結晶基板を用い、Ｓｉ−Ｃ溶液２４の表面における温度を１９００℃にし、窒化物を添加しなかったこと以外は、実施例１と同様の方法で結晶成長させ、成長したＳｉＣ結晶を回収した。
【００７１】
実施例１と同様に、成長結晶の貫通転位密度の測定、並びに窒素密度、ホウ素密度、及びクロム密度の測定を行った。得られた成長結晶は直径１２ｍｍ及び厚み２．６ｍｍを有しており、成長結晶はＳｉＣ単結晶であり雑晶は含まれていなかった。また、成長結晶の貫通転位密度は１×１０4個／ｃｍ2であり、種結晶基板の貫通転位密度と同等であった。また、成長結晶の窒素密度は８．３×１０18個／ｃｍ3であり、ホウ素密度は測定下限である１×１０14個／ｃｍ3以下であり、クロム密度は６×１０17個／ｃｍ3であった。
【００７２】
種結晶基板と成長結晶の窒素密度差は３．５×１０18／ｃｍ3であり、ホウ素密度差及びクロム密度差については測定下限値に基づいて計算して、ホウ素密度差は８×１０17個／ｃｍ3であり、クロム密度差は６×１０17個／ｃｍ3であった。
【００７３】
（比較例１）
１×１０4個／ｃｍ2の貫通転位密度及び４．７×１０18個／ｃｍ3の窒素密度を有すること以外は実施例１と同様の種結晶基板を用い、ドナー原料の窒化物として、窒化物を含むＳｉ−Ｃ溶液の全体量を基準とした窒素原子換算量で、０．０７ａｔ％のＣｒ2Ｎの粉末（三津和化学薬品製、３Ｎ）を添加したこと以外は、実施例１と同様の方法で結晶成長させ、成長したＳｉＣ結晶を回収した。
【００７４】
実施例１と同様に、成長結晶の貫通転位密度の測定、並びに窒素密度、ホウ素密度、及びクロム密度の測定を行った。得られた成長結晶は直径１２ｍｍ及び厚み３．５ｍｍを有しており、成長結晶はＳｉＣ単結晶であり雑晶は含まれていなかった。また、成長結晶の貫通転位密度は１×１０5個／ｃｍ2であり、種結晶基板の貫通転位密度に対して一桁大きかった。また、成長結晶の窒素密度は１．４×１０19個／ｃｍ3であり、ホウ素密度は測定下限の１×１０14個／ｃｍ3以下であり、クロム密度は１×１０17個／ｃｍ3であった。
【００７５】
種結晶基板と成長結晶の窒素密度差は９．３×１０18／ｃｍ3であり、ホウ素密度差及びクロム密度差については測定下限値に基づいて計算して、ホウ素密度差は８×１０17個／ｃｍ3であり、クロム密度差は１×１０17個／ｃｍ3であった。
【００７６】
（比較例２）
１×１０4個／ｃｍ2の貫通転位密度及び４．８×１０18個／ｃｍ3の窒素密度を有すること以外は実施例１と同様の種結晶基板を用い、ドナー原料の窒化物として、窒化物を含むＳｉ−Ｃ溶液の全体量を基準とした窒素原子換算量で、０．０３ａｔ％のＣｒ2Ｎの粉末（三津和化学薬品製、３Ｎ）を添加したこと以外は、実施例１と同様の方法で結晶成長させ、成長したＳｉＣ結晶を回収した。
【００７７】
実施例１と同様に、成長結晶の貫通転位密度の測定、並びに窒素密度、ホウ素密度、及びクロム密度の測定を行った。得られた成長結晶は直径１２ｍｍ及び厚み３．５ｍｍを有しており、成長結晶はＳｉＣ単結晶であり雑晶は含まれていなかった。図３にエッチング面の顕微鏡写真を示す。成長結晶の貫通転位密度は１×１０5個／ｃｍ2であり、種結晶基板の貫通転位密度に対して一桁大きかった。また、成長結晶の窒素密度は１．１×１０19個／ｃｍ3であり、ホウ素密度は測定下限の１×１０14個／ｃｍ3以下であり、クロム密度は１×１０17個／ｃｍ3であった。
【００７８】
種結晶基板と成長結晶の窒素密度差は６．２×１０18／ｃｍ3であり、ホウ素密度差及びクロム密度差については測定下限値に基づいて計算して、ホウ素密度差は８×１０17個／ｃｍ3であり、クロム密度差は１×１０17個／ｃｍ3であった。
【００７９】
（比較例３）
１×１０4個／ｃｍ2の貫通転位密度及び１．５×１０19個／ｃｍ3の窒素密度を有すること以外は実施例１と同様の種結晶基板を用い、Ｓｉ−Ｃ溶液２４の表面における温度を１９００℃にし、ドナー原料の窒化物として、窒化物を含むＳｉ−Ｃ溶液の全体量を基準とした窒素原子換算量で、０．１ａｔ％のＣｒ2Ｎの粉末（三津和化学薬品製、３Ｎ）を添加したこと以外は、実施例１と同様の方法で結晶成長させ、成長したＳｉＣ結晶を回収した。
【００８０】
実施例１と同様に、成長結晶の貫通転位密度の測定、並びに窒素密度、ホウ素密度、及びクロム密度の測定を行った。得られた成長結晶は直径１２ｍｍ及び厚み２．６ｍｍを有しており、成長結晶はＳｉＣ単結晶であり雑晶は含まれていなかった。また、成長結晶の貫通転位密度は１×１０5個／ｃｍ2であり、種結晶基板の貫通転位密度に対して一桁大きかった。また、成長結晶の窒素密度は１．７×１０19個／ｃｍ3であり、ホウ素密度は測定下限の１×１０14個／ｃｍ3以下であり、クロム密度は６×１０17個／ｃｍ3であった。
【００８１】
種結晶基板と成長結晶の窒素密度差は２．０×１０18／ｃｍ3であり、ホウ素密度差及びクロム密度差については測定下限値に基づいて計算して、ホウ素密度差は８×１０17個／ｃｍ3であり、クロム密度差は６×１０16個／ｃｍ3であった。
【００８２】
種結晶基板の貫通転位密度、窒素密度、ホウ素密度、及びクロム密度を表１に、成長結晶の貫通転位密度、窒素密度、ホウ素密度、及びクロム密度を表２に、種結晶基板と成長結晶との貫通転位密度差、窒素密度差、ホウ素密度差、及びクロム密度差を表３に示す。
【００８３】
【表１】
2016088794.tif 000003
【００８４】
【表２】
2016088794.tif 000004
【００８５】
【表３】
2016088794.tif 000005
【００８６】
図４に、種結晶基板及び成長結晶の窒素密度差と成長結晶の貫通転位密度との関係を表すグラフを示す。
【符号の説明】
【００８７】
１００    単結晶製造装置
１０    黒鉛坩堝
１２    黒鉛軸
１４    種結晶基板
１８    断熱材
２２    高周波コイル
２２Ａ    上段高周波コイル
２２Ｂ    下段高周波コイル
２４    Ｓｉ−Ｃ溶液
２６    石英管
【図１】
2016088794.tif 000006
【図４】
2016088794.tif 000007
【図２】
2016088794.tif 000008
【図３】
2016088794.tif 000009